Brevet FR2733458A1 — publié le 19961031

La présente invention est relative à une toile de tissu de verre appropriée pour peindre une image. Jusqu'à maintenant, comme toile à peinture d'image, on a principalement employé une toile de chanvre, etc., de fibres de liber, dans la mesure où elle peut être facilement fixée à un cadre de bois, et permet l'application aisée de pigments sur celleci. Toutefois, il existe un problème en ce qui concerne la fragilité du chanvre lui-même, et afin de remédier à cela, on a adopté un procédé d'application d'une huile pour former un revêtement d'apprêt sur la toile. L'utilisation d'une telle huile en quantité importante, nécessite cependant une très longue période jusqu'à ce que l'huile soit sèche, et afin que la toile soit finie selon un degré satisfaisant, il est nécessaire de laisser reposer la toile pendant au moins deux à trois ans. En outre, pour utiliser la toile, elle est étirée sur un cadre de bois et fixé sur celui-ci à l'aide de clous ou analogue. L'hygroscopicite du chanvre est cependant relativement élevée, de sorte que si on laisse la toile étirée sur le cadre de bois pendant une certaine période, il apparaît une légère distension due à une faible déformation du chanvre résultant d'un changement de conditions atmosphériques, ce qui donne lieu à une différence du toucher de peinture qui est mauvais au moment de peindre une image. En conséquence, dans le pire des cas, il est nécessaire d'étirer la toile plusieurs fois de manière répétée, ce qui est très gênant. En particulier, plus la taille de la toile à peinture d'image est importante, plus le travail et le temps nécessaires à l'opération de réétirage de toile, sont importants. Afin d'éviter cette opération répétée, la fixation d'une toile à peinture d'image sur un cadre de bois a jusqu'à maintenant été effectuée lors d'une journée très humide telle qu'un jour pluvieux. Dans ce cas, l'opération peut être toutefois seulement effectuée un jour très humide, c'est-à-dire que la période de travail jusqu'au moment de l'achèvement d'une image, devient relativement court, ce qui génère une contrainte eu égard à l'achèvement de l'image. Par ailleurs, même avec un tel effort, il s'est avéré, jusqu'à maintenant, impossible de prévenir complètement une faible déformation due à un changement des conditions atmosphériques. De plus, même si une image est achevée sur la toile de chanvre, si la toile est conservée pendant une période prolongée, des craquelures ou des zones dévorées par des vers apparaissent, en raison de la fragilité inhérente du chanvre, et également par croissance de moisissure, ce qui est un défaut des fibres organiques, ou en raison de déformations répétées telles qu'une expansion et une contraction de la toile de chanvre résultant de changements d'humidité sur une longue période. I1 s'avère donc impossible de conserver l'image achevée pendant une longue période. Un but de la présente invention consiste à procurer une toile de tissu de verre pour peindre une image, capable de supprimer les inconvénients de l'art antérieur mentionés ci-dessus, ayant une résistance élevée permettant de maintenir l'état étiré obtenu lors de la fixation sur un cadre de bois, ayant la même texture que celle de la toile de chanvre classique, permettant un bon toucher d'un pinceau et une aptitude élevée à l'étalement de pigments, et résistante aux vers et aux micro-organismes. La toile de tissu de verre pour peindre une image selon la présente invention, qui atteint le but mentionné ci-dessus, est caractérisée en ce que la surface d'un tissu de verre ayant une masse non inférieure à 100 g/m2 et une épaisseur non inférieure à 0,10 mm, est revêtue d'une ou plusieurs résines choisies parmi les résines acryliques, les résines d'uréthanne et les résines de mélamine, selon une quantité de 10 g/m2 ou plus. Ainsi, la toile de la présente invention comprend un tissu de verre ayant une masse non inférieure à 100 g/m2 et une épaisseur non inférieure à 0,10 mm, et une ou plusieurs résines choisies parmi les résines acryliques, les résines-d'uréthanne et les résines de mélamine, la surface de ce tissu de verre étant revêtue avec ladite ou lesdites résines 2 selon une quantité de 10 g/m ou plus Selon des modes de réalisation préférés - le tissu de verre est obtenu par tissage de filaments de verre d'un diamètre non supérieur à 7 Zm ; - la ou les résines scnt sous forme d'un mélange d'une résine acrylique et d'une résine d'uréthanne, selon un rapport de mélange de 3:7 à 7::3 - on incorpore pas plus de 60 % en poids d'une substance inorganique dans la ou les résines - la quantité de la substance inorganique est de 30 % à 40 % en poids - la substance inorganique est un oxyde - la substance inorganique est un hydroxyde ; et - la substance inorganique comprend un ou plusieurs composants choisis parmi le carbonate de calcium, la poudre de verre, les perles de verre, les paillettes de verre, le mica naturel, le mica artificiel, le dioxyde de silicium, l'oxyde de titane, l'alumine et 1 'hydroxyde d'aluminium. La présente invention va être décrite en détail ci-dessous. La toile de tissu de verre de la présente invention est produite en tissant des filaments de verre d'un diamètre non supérieur à 7 Mm, de préférence non supérieur à 4 Mm. I1 est souhaitable que le tissu de verre ait une armure unie, dans la mesure où l'armure unie n'a pas de directivité. I1 est nécessaire que le tissu de 2 verre ait une masse non inférieure à 100 g/m et une épaisseur non inférieure à 0,10 mm. Si l'épaisseur du tissu de verre est inférieure à 0,10 mm, le même tissu est susceptible d'être ridé lorsqu'il est 2 étiré, et Si sa masse est inférieure à 100 g/m , le même tissu peut être rompu lorsqu'il est étiré, ce qui résulte en ce qu'il n'est plus possible d'obtenir une toile satisfaisante pour peindre une image. Puisque les surfaces des filaments de verre employés selon la présente invention, sont revêtues avec une ou plusieurs résines choisies parmi les résines acryliques, les résines d'uréthanne et les 2 résines de mélamine, selon une quantité de 10 g/m2 ou plus, la toile de la présente invention a une texture analogue à celle du chanvre, ce qui permet un bon toucher d'un pinceau et une aptitude à l'étalement satisfaisante d'un pigment de revêtement d'apprêt, en procurant toujours une surface uniforme, et même lorsqu'elle est étirée sur un cadre de bois, cela ne résulte pas en une tension localisée seulement dans les parties clouées, ce qui permet la répartition uniforme de la tension sur l'ensemble de la surface en empêchant l'apparition de stries dues à une localisation de tension. Comme revêtement, on emploie une ou plusieurs résines choisies parmi les résines acryliques, les résines d'uréthanne et des résines de mélamine. On préfère en particulier un mélange d'une résine acrylique et d'une résine d'uréthanne, le rapport de mélange étant de préférence de 3:7 à 7:3. I1 est souhaitable d'ajouter une substance inorganique dans la ou les résines de revêtement mentionnées ci-dessus, selon une quantité non supérieure à 60 % en poids, de préférence de 30 à 40 % en poids. Comme exemples préférés de la substance inorganique, on peut mentionner les poudres de diverses substances inorganiques comprenant le carbonate de calcium, la poudre de verre, les perles de verre, les paillettes de verre, le mica naturel, le mica artificiel, des oxydes tels que le dioxyde de silicium, l'oxyde de titane et l'alumine, ainsi que des hydroxydes tels que l'hydroxyde d'aluminium. L'addition d'une substance inorganique est efficace non seulement pour conférer une brillance de toile modérément blanche, à la surface du tissu de verre, mais également plrq3exrun toucher de pinceau satisfaisant. Le traitement de revêtement mentionné ci-dessus peut être par exemple effectué en appliquant une solution de résine synthétique sur la surface de tissu de verre, par pulvérisation, immersion ou mise en oeuvre d'un couteau de revêtement, et en chauffant ensuite à 140 OC pendant 1 à 2 minutes. L'utilisation d'un couteau de revêtement est particulièrement préférée dans la mesure où cela permet l'application uniforme de la solution sur l'ensemble de la surface de tissu de verre. Puisque le tissu de verre de la toile de la présente invention, est relativement peu hygroscopique, il ne subit pas une quelconque faible variation, même avec un changement des conditions atmosphériques, et il n'y a donc pas de limitation au jour de montage sur un cadre de bois. Par ailleurs, la tension de la toile obtenue à ce stade du montage, peut être maintenue telle qu'elle. Ainsi, l'utilisateur de la toile peut se consacrer à la peinture d'une image sans qu'il soit nécessaire de consacrer du travail et du temps au réétirage de la toile. En outre, puisque la surface du tissu de verre 2 ayant une masse non inférieure à 100 g/m et une épaisseur non inférieure à 0,10 mm, est revêtue d'une ou plusieurs résines choisies parmi les résines acryliques, les résines d'uréthanne et les résines de mélamine selon une quantité de 10 g/m2 ou plus, la toile de la présente invention a une texture analogue à celle de la toile de chanvre classique, et procure un toucher de pinceau et une aptitude à l'étalement d'un pigment de revêtement d'apprêt satisfaisants. En outre, après l'achèvement d'une image sur la toile à peinture d'image de la présente invention, on ne redoute pas la croissance d'une moisissure sur la toile, ou une déformation telle qu'une expansion ou une contraction de la toile due à des variations d'humidité au cours d'une longue période, ou le craquèlement de l'image. Il est donc possible de conserver l'image à long terme. Exemple La présente invention va être décrite ci-dessous à l'aide d'un exemple de mise en oeuvre, mais on remarquera que la présente invention n'est pas limitée à celui-ci. On a revêtu la surface d'un tissu de verre ayant une masse de 325 g/m2 et une épaisseur de 0,26 mm, 2 avec 40 g/m2 d'un mélange résineux comprenant 15 parties en poids d'une résine acrylique, 10 parties en poids d'une résine d'uréthanne et 15 parties en poids de carbonate de calcium, en employant un couteau de revêtement, et on a ensuite séché pour obtenir une toile de tissu de verre ayant une masse 2 de 365 g/m2 et une épaisseur de 0,30 mm. La partie marginale de la toile a été fixée sur un cadre de bois à l'aide de clous, tandis que la toile était étirée, et on a laissé la toile reposer pendant six mois. Il n'y avait en conséquence pas de changement de l'état étiré de la toile. Lorsque cette toile a été employée, elle avait une bonne élasticité à l'égard d'un pinceau, et l'aptitude à l'étalement d'un pigment de revêtement d'apprêt, était très bonne, dans la même mesure que celle obtenue en employant une toile de chanvre. REVENDICATIONS 1. Toile de tissu de verre caractérisée en ce qu'elle comprend un tissu de verre ayant une masse 2 non inférieure à 100 g/m2 et une épaisseur non inférieure à 0,10 mm, et une ou plusieurs résines choisies parmi les résines acryliques, les résines d'uréthanne et les résines de mélamine, la surface de ce tissu de verre étant revêtue avec ladite ou lesdites résines selon une quantité de 10 g/m2 ou plus. 2. Toile de tissu de verre selon la revendication 1, caractérisée en ce que le tissu de verre est obtenu par tissage de filaments de verre d'un diamètre non supérieur à 7 Mm. 3. Toile de tissu de verre selon la revendication 1, caractérisée en ce que le tissu de verre est obtenu par tissage de filaments de verre d'un diamètre non supérieur à 4 Mm. 4. Toile de tissu de verre selon la revendication 1, caractérisée en ce que la ou les résines sont sous forme d'un mélange d'une résine acrylique et d'une résine d'uréthanne, selon un rapport de mélange de 3:7 à 7:3. 5. Toile de tissu de verre selon la revendication 1, caractérisée en ce qu'on incorpore pas plus de 60 % en poids d'une substance inorganique dans la ou les résines. 6. Toile de tissu de verre selon la revendication 1, caractérisée en ce que la quantité de la substance inorganique est de 30 % à 40 % en poids. 7. Toile de tissu de verre selon la revendication 5, caractérisée en ce que la substance inorganique est un oxyde. 8. Toile de tissu de verre selon la revendication 5, caractérisée en ce que la substance inorganique est un hydroxyde. 9. Toile de tissu de verre selon la revendication 5, caractérisée en ce que la substance inorganique comprend un ou plusieurs composants choisis parmi le carbonate de calcium, la poudre de verre, les perles de verre, les paillettes de verre, le mica naturel, le mica artificiel, le dioxyde de silicium, l'oxyde de titane, l'alumine et l'hydroxyde d'aluminium.